(57)【特許請求の範囲】
【請求項１】
ポリオレフィン系樹脂｛（Ａ）成分｝、平均粒径が０．５〜３．０μｍの充填剤｛（Ｂ）成分｝、およびシランモノマー類および／またはシロキサン結合を骨格とするシリコーン類｛（Ｃ）成分｝のそれぞれを少なくとも含む樹脂組成物を、溶融・混練して製造され延伸された多孔性フィルムであって、この多孔性フィルムは、曲折率Ｗが０．４〜４．０であり、温度を２００℃としたシリコーンオイル中に６０秒間浸漬した際の収縮率が、収縮が小さい方向が−５％〜−４０％（膨張率として５％〜４０％）、収縮が大きい方向が４０％〜９５％であることを特徴とする多孔性フィルム。
【請求項２】
樹脂組成物が、ポリオレフィン系樹脂｛（Ａ）成分｝２５〜５０重量部、充填剤｛（Ｂ）成分｝７５〜５０重量部を含み、かつ、｛（Ａ）成分｝と｛（Ｂ）成分｝の２成分１００重量部に対して、シランモノマー類および／またはシロキサン結合を骨格とするシリコーン類｛（Ｃ）成分｝０．１〜１０重量部を少なくとも含むものである、請求項１に記載の多孔性フィルム。
【請求項３】
ポリオレフィン系樹脂｛（Ａ）成分｝が、メルトインデックス０．１〜８ｇ／１０分、密度０．８９〜０．９５０ｇ／ｃｍ３の線型低密度ポリエチレン３０〜１００重量％と、メルトインデックス０．１〜８ｇ／１０分、密度０．９００〜０．９３０ｇ／ｃｍ３の分岐状低密度ポリエチレン０〜７０重量％との混合物である、請求項１または請求項２に記載の多孔性フィルム。
【請求項４】
シランモノマー類および／またはシロキサン結合を骨格とするシリコ−ン類｛（Ｃ）成分｝のシランモノマーが、アルコキシシラン類であり、シリコーンがシリコーンオイルである、請求項１ないし請求項３のいずれか一項に記載の多孔性フィルム。
【請求項５】
シランモノマー類および／またはシロキサン結合を骨格とするシリコ−ン類｛（Ｃ）成分｝のシランモノマーが、珪素、炭素、酸素の原子のみからなり、重量平均分子量が１１０以上で、分子中の酸素数が４以下であるアルコキシシラン類であり、シリコーンオイルがジメチルポリシロキサン（ジメチルシリコーン）である、請求項４に記載の多孔性フィルム。
【請求項６】
多孔性フィルムが、樹脂組成物を、溶融・混練してフィルム状に成形し、得られたフィルムを室温〜樹脂の軟化温度の範囲において、一軸方向のみに１．２〜５倍延伸されたものである、請求項１ないし請求項５のいずれか一項に記載の多孔性フィルム。
【請求項７】
多孔性フィルムが、最大孔径が０．０５〜０．３μｍ、空孔率が１０〜４０％である、請求項１ないし請求項６のいずれか一項に記載の多孔性フィルム。
【請求項８】
多孔性フィルムが、厚さが１０〜２００μｍである、請求項１ないし請求項７のいずれか一項に記載の多孔性フィルム。
【請求項９】
請求項１ないし請求項８のいずれか一項に記載の多孔性フィルムを、構成要素とする使い捨てナプキン用バックシート。
【請求項１０】
請求項１ないし請求項８のいずれか一項に記載の多孔性フィルムを、構成要素とする使い捨てオムツ用バックシート。
【請求項１１】
メルトインデックス０．１〜８g/１０分、密度０．８９〜０．９５０ｇ／ｃｍ３の線型低密度ポリエチレン３０〜１００重量％と、メルトインデックス０．１〜８ｇ／１０分、密度０．９００〜０．９３０ｇ／ｃｍ３分岐状低密度ポリエチレン０〜７０重量％との混合ポリエチレン系樹脂｛（Ａ）成分｝２５〜５０重量部、平均粒径が０．５〜３．０μｍの無機充填剤｛（Ｂ）成分｝７５〜５０重量部を含み、かつ、｛（Ａ）成分｝と｛（Ｂ）成分｝の２成分１００重量部に対して、シランモノマー類および／またはシロキサン結合を骨格とするシリコーン類｛（Ｃ）成分｝０．１〜１０重量部を少なくとも含む樹脂組成物を、溶融・混練してフィルム状に成形し、得られたフィルムを室温〜樹脂の軟化温度の範囲で、一軸方向にのみ１．２〜５倍延伸することを特徴とする、多孔性フィルムの製造方法。
【発明の詳細な説明】
【０００１】
【発明の属する技術分野】
本発明は、多孔性フィルムおよびその製造方法に関する。詳しくは、透気性（空気透過性）、透湿性（水蒸気透過性）などに優れ、しかも、優れた液体に対する防漏性、浸み出し防止性能と隠蔽性を発揮し、接着部の遮蔽性にも優れた多孔性フィルムおよびその製造法に関する。
【０００２】
【従来の技術】
従来、ポリオレフィン系樹脂および無機充填剤を含むフィルムを一軸方向または二軸方向に延伸し、フィルムに連通した空孔（ボイド）を発生させて多孔性フィルムを製造する方法が多数提案されている。そして、この種の多孔性フィルムは衛生材料、医療用材料、建築用材料、電池セパレーターなどの多様な用途に使用されている。
【０００３】
近年、大人用の使い捨てオムツの需要が高まっており、吸湿（水）性素材を包むバックシートにつき、透気化、透湿化の要求も年々高まってきている。この大人用オムツは、子供用オムツに比べて、内部で局部的に高い圧力がかかり透気性バックシートを通過して、尿がオムツの外に漏れるケースがあり、問題となっている。また使い捨てナプキン用途でも、バックシートへ透気性フィルムを用いる傾向も強まっている。ナプキン用途はオムツに比べ、さらに高い圧力がかかるのと、血液の表面張力が尿に比べて低いので、尿に比べて細孔から漏れ易いという状況にある。
【０００４】
また、近年、ナプキン用バックシートとして、透気性フィルムが使用されるようになったが、ナプキンのバックシート用として使用する場合、吸湿（水）性素材に吸収された経血がバックシートシートを通して透けて見えるので、バックシートの隠蔽性を高めることが求められてきている。また、使い捨てオムツまたはナプキンを人体に止着テープで固定する際、接着テープに含まれる成分が多孔性フィルムに移行し、不透明性の多孔性フィルムを透明化し内側が透けて見えるということが問題にされており、ナプキン用の場合はより深刻な問題である。
【０００５】
このため、優れた防漏性、浸み出し防止性を具備し、かつ、優れた隠蔽性を発揮し、接着部の遮蔽性も良好な多孔性フィルムが要求されている。また、多孔性フィルムを使い捨てオムツ、生理用品の資材として用いた場合、人尿、血液などは洩らさず、湿気のみを通す性能を備えた多孔性フィルムが要求されている。
【０００６】
上記の問題を解決する手段として、基体樹脂に充填剤を配合し、さらに第三成分として脂肪酸アミド、流動パラフィン、ソルビタン脂肪酸エステルの少なくとも１種を添加してフィルム化する手法が提案されている（例えば、特開昭６２−２５００３８号公報参照）。本発明者らの実験によれば、これらの第三成分を添加することにより、フィルム製造時の均一延伸性と、得られたフィルムの柔軟性は達成され得るが、親水性液体の浸み出し防止性、透気性、透湿性、接着部の遮蔽性などにおいて、バランスのとれたフィルムは得られないことが分かった。
【０００７】
また、特開昭５８−１５５３８号公報には、第三成分として炭化水素重合体（側鎖を有するものも含む）として、液状ポリブタジエン、液状ポリブテン、末端ヒドロキシ液状ポリブタジエンなどを添加する例が記載されており、特開昭５８−１４９９２５公報には、液状ポリイソプレンを添加する例が記載されているが、本発明者らの実験によれば、このような第三成分を添加しても、親水性液体の浸み出し防止性が低く、延伸ムラもあり、隠蔽性も低いことが分かった。
【０００８】
さらにまた、登録特許１７６３２９３号公報には、第三成分として、シリコーンオイルおよび／またはポリグリセリン脂肪酸エステル界面活性剤の添加すること、これらを添加することによって、フィルムの柔軟性、引張強度、引裂強度、均一延伸性、耐水圧などが向上する旨の記載がある。しかしながら、本発明者らの実験によれば、ポリグリセリン脂肪酸エステルに関しては、浸み出し防止性、隠蔽性が不十分であることが分かった。シリコーンオイルの場合は、上記の脂肪酸エステルや炭化水素重合体に比べると良好な浸み出し防止性を示すが、フィルムの配向状態、孔径、空孔率などの空孔構造を特定の狭い範囲に制御しないと、第三成分を含む樹脂組成が同一であっても、大幅に浸み出し防止性が低下し、防漏性も不十分であることが分かっている。例えば、二軸方向に３．０倍×３．０倍に延伸したフィルムの場合、フィルムの配向状態が等方的になるため、空孔径の厚さ方向への液の連通性が高くなりすぎるばかりでなく、孔径が大きくなりすぎるので、浸み出し防止性は不十分である。
【０００９】
【発明が解決しようとする課題】
本発明者らは、かかる状況に鑑み、透気性、透湿性などに優れ、優れた液に対する防漏性、浸み出し防止性能、良好な隠蔽性を発揮し、接着部の遮蔽性が良好な多孔性フィルム、およびその製造方法を提供することを目的として、鋭意検討した結果本発明を完成するに至ったものである。
【００１０】
【課題を解決するための手段】
上記課題を解決するために、第１発明では、ポリオレフィン系樹脂｛（Ａ）成分｝、平均粒径が０．５〜３．０μｍの充填剤｛（Ｂ）成分｝、およびシランモノマー類および／またはシロキサン結合を骨格とするシリコーン類｛（Ｃ）成分｝のそれぞれを少なくとも含む樹脂組成物を、溶融・混練して製造され延伸された多孔性フィルムであって、この多孔性フィルムは、曲折率Ｗが０．４〜４．０であり、温度を２００℃としたシリコーンオイル中に６０秒間浸漬した際の収縮率が、収縮が小さい方向が−５％〜−４０％（膨張率として５％〜４０％）、収縮が大きい方向が４０％〜９５％であることを特徴とする多孔性フィルムを提供する。
【００１１】
また、第２発明では、メルトインデックス０．１〜８g/１０分、密度０．８９〜０．９５０ｇ／ｃｍ３の線型低密度ポリエチレン３０〜１００重量％と、メルトインデックス０．１〜８ｇ／１０分、密度０．９００〜０．９３０ｇ／ｃｍ３分岐状低密度ポリエチレン０〜７０重量％との混合ポリエチレン系樹脂｛（Ａ）成分｝２５〜５０重量部、平均粒径が０．５〜３．０μｍの無機充填剤｛（Ｂ）成分｝７５〜５０重量部を含み、かつ、｛（Ａ）成分｝と｛（Ｂ）成分｝の２成分１００重量部に対して、シランモノマー類および／またはシロキサン結合を骨格とするシリコーン類｛（Ｃ）成分｝０．１〜１０重量部を少なくとも含む樹脂組成物を、溶融・混練してフィルム状に成形し、得られたフィルムを室温〜樹脂の軟化温度の範囲で、一軸方向にのみ１．２〜５倍延伸することを特徴とする、多孔性フィルムの製造方法を提供する。
【００１２】
【発明の実施の形態】
以下、本発明を詳細に説明する。
本発明に係る多孔性フィルムは、ポリオレフィン系樹脂｛以下、(A)成分と略称することがある｝を基体とした樹脂組成物から製造される。本発明においてポリオレフィン系樹脂とは、エチレン、プロピレン、ブテンなどのモノオレフィン類の重合体、および共重合体を主成分とするものを言う。具体的には、高密度ポリエチレン、低密度ポリエチレン、線型（または直鎖状、以下「線型」と記載する。）低密度ポリエチレン、ポリプロピレン、エチレン−プロピレンランダム共重合体、エチレン・プロピレンブロック共重合体、ポリブテン、エチレン−酢酸ビニル共重合体、およびこれらの混合物が挙げられる。中でも、線型低密度ポリエチレンがしなやかで強靱であることから、特に好ましい。
【００１３】
線型低密度ポリエチレンは、分岐状低密度ポリエチレンとを混合して用いるのが好ましい。線型低密度ポリエチレンは、炭素数が３〜８個の分子骨格であるα−オレフィンとエチレンとの共重合体である。好ましい線型低密度ポリエチレンは、密度が０．８９０〜０．９５０g/cm3、メルトインデックス（ＭＩ）が０．１〜８g/１０分の範囲のものである。密度が０．８９０g/cm3未満であると、フィルムを製造する際の均一延伸性が低下し、０．９５０g/cm3を超えると延伸フィルムのソフト感が損なわれ、いずれも好ましくない。また、メルトインデックスが０．１g/１０分未満になると、フィルムを製造する際に異常流動が起こり、厚さの均一なフィルムが得難くなり、８g/１０分を超えると均一延伸性が悪化し、いずれも好ましくない。
【００１４】
分岐状低密度ポリエチレンは、エチレンを従来から知られている高圧法での重合によって得られるもので、メルトインデックスが０．１〜８g/１０分、密度が０．９０〜０．９３０g/cm3のものである。メルトインデックスが０．１g/１０分未満であると、上記線型低密度ポリエチレンと混合し難くなり、２g/１０分を超えると、均一厚さのフィルムが得られなくなり、いずれも好ましくない。また、密度が０．９３０を超えると、均一厚さのフィルムが得難くなる。
【００１５】
線型低密度ポリエチレンは、分岐状低密度ポリエチレンと混合して使用する場合は、線型低密度ポリエチレン３０〜１００重量％、分岐状低密度ポリエチレン０〜７０重量％の割合で組み合わせるのが好ましい。線型低密度ポリエチレンが３０重量％未満であると、溶融状態でのフィルムの伸びがなくなり、フィルムに加工することが難しくなり、好ましくない。中でも、線型低密度ポリエチレン３０〜９８重量％、分岐状低密度ポリエチレン２〜７０重量％の割合が好ましく、とりわけ好ましいのは、線型低密度ポリエチレン７０〜９６重量％、分岐状低密度ポリエチレン４〜３０重量％の範囲の混合物である。なお、上記分岐状低密度ポリエチレンは、メタロセン触媒系を使用して製造したものであって、メルトインデックスが０．１〜８ｇ／１０分、密度が０．９０〜０．９３０ｇ／ｃｍ３のものであってもよい。
【００１６】
上記のポリオレフィン系樹脂には、フィルムに柔軟性を付与する目的で、さらにエチレン−アクリル酸エチル共重合体、エチレン−アクリル酸メチル共重合体エチレンアクリル酸共重合体、エチレン−メタクリル酸共重合体などのアイオノマーや、エチレン−プロピレンゴム（ＥＰＲ）、エチレン−ブチレンゴム（ＥＢＭ）、エチレン−プロピレン−ジエン３元共重合体（ＥＰＤＭ）などのオレフィン系エラストマーや、エチレン・ビニルアルコール共重合体などを混合することができる。
【００１７】
(A)成分には、充填剤｛以下、(B)成分と略称することがある｝を配合する。(B)成分は、樹脂組成物からフィルムを製造する際に、フィルムに空孔を形成し多孔性として透湿性を付与し、人尿、経血の浸み出しを防止するように機能する。(B)成分は無機系、有機系のいずれであってもよい。無機系充填剤の具体例としては、炭酸カルシウム、硫酸バリウム、硫酸カルシウム、炭酸バリウム、水酸化マグネシウム、水酸化アルミニウム、酸化亜鉛、酸化マグネシウム、酸化チタン、シリカ、タルクなどが挙げられる。有機系充填剤の具体例としては、木粉、パルプ粉などのセルロース系粉末が挙げられる。これらのうち、炭酸カルシウムおよび硫酸バリウムが特に好ましい。
【００１８】
(B)成分の平均粒径は、浸み出し防止性に極めて大きな影響があり、平均粒径は０．５〜３．０μｍの範囲のものとする。平均粒径が０．５μｍ未満であると、フィルムに空孔が形成され難く、透気性、透湿性が不十分となり、３．０μｍを超えると空孔が大きくなり過ぎて、人尿、経血の浸み出し量が多くなり、いずれも好ましくない。(B)成分は、(A)成分との分散性を向上させるために表面処理が施されたものが好ましい。表面処理剤は、(B)成分の表面を被覆することにより、凝集を防止し、その表面を疎水化できるものが好ましく、例えば、ステアリン酸、ラウリン酸などの高級脂肪酸またはそれらの金属塩などを挙げることができる。なお、(B)成分の平均粒径は、恒圧式透過法により測定した比表面積（島津式粉体比表面積測定器、型式：ＳＳ−１００を使用して測定）から算出した値を意味する。
【００１９】
(A)成分には、(B)成分の他にさらにシランモノマー類(C1)および／またはシリコーン類(C2)｛以下、(C)成分と略称することがある｝を配合する。(C)成分は、多孔性フィルムを製造する際の加工性を改良し、多孔性フィルムの撥水性を向上させ、多孔性フィルムに接着テープとの接着性、良好な浸み出し防止性、遮蔽性を付与する。シランモノマー類(C1)は、下記の一般式[I]で表される化合物が挙げられる。
【００２０】
【化１】
0004030793.tif 000002
【００２１】
具体的には、上記[I]式のＸがアルコキシ基であるものとして、メチルトリエトキシシラン、ジメチルジエトキシシラン、テトラエトキシシラン、フェニルトリエチルシラン、ジフェニルジエトキシシラン、ヘキシルトリエトキシシランなどのエトキシシラン類、または、テトラメトキシシラン、メチルトリメトキシシラン、ジメチルジメトキシシラン、フェニルトリメトキシシラン、ジフェニルジメトキシシラン、ヘキシルトリメトキシシラン、デシルトリメトキシシラン、ビニルトリメトキシシランなどのメトキシシラン類が挙げられる。
【００２２】
上記[I]式のＸがクロル基のオルガノハロシラン類として、メチルトリクロロシラン、ジメチルジクロロシラン、トリメチルクロロシラン、メチルジクロロシラン、フェニルトリクロロシラン、ジフェニルジクロロシラン、ビニルトリクロロシラン、ビニルメチルジクロロシランが挙げられる。また、ハロゲン化シラン類として、モノシラン、ジシラン、トリクロロシラン、ジクロロシラン、テトラクロロシラン、分子内にアミド結合を有するものとして、ヘキサメチルジシラザン、Ｎ，Ｏ−ビス（トリメチルシリル）アセトアミド、ビス（トリメチルシリル）尿素などがあり、フッ素原子が分子内に存在するものとして、トリフルオロプロピルトリメトキシシラン、ヘプタデカトリフルオロデシルトリメトキシシラン、トリフロロプロピルトリクロロシランなどが挙げられる。特に、アルコキシシラン類が、フィルムに高い防漏性を付与するのに好適である。
【００２３】
シリコーン類(C2)としては、シリコーンオイル、シリコーンゴム、シリコーンレジンなどが挙げられる。シリコーンオイルとしては、ジメチルポリシロキサン（ジメチルシリコーンオイル）、ポリメチルフェニルシロキサン、環状ジメチルポリシロキサンのようなシロキサン構造とアルキル基のみで構成されるものや、アルキル基が各種の官能基で変性されたエポキシ変性シリコーンオイル、アミノ変性シリコーンオイル、ポリエーテル変性シリコーンオイル、カルボキシル変性シリコーンオイル、アルコール変性シリコーンオイル、メタクリル変性シリコーンオイル、メチルスチリルシリコーンオイル、フッ素変性シリコーンオイル、メルカプトシリコーンオイル、メチルスチリル変性シリコーンオイル、高級脂肪酸変性オイル類、メチルアルコキシ変性シリコーンオイル類などが挙げられる。
【００２４】
また、シリコーンレジンとしては、通常のジメチルポリシロキサンの他に、トリメチルシロキシケイ酸のポリマー、またゴム状のシリコーンゴムとしては、加熱架橋（ＨＴＶ）のミラブルゴム、液状ゴム、室温硬化（ＲＴＶ）の液状ゴムなどが挙げられる。また、ジメチルシロキサン・メチルステアロキシシロキサン共重合体などのシロキサンシロキサン構造を有するモノマー同士の共重合体やエチレン・プロピレンゴムを特殊なポリオルガノシロキサンで変性した変性シリコーンゴム（ＳＥＰ）なども挙げられる。
【００２５】
多孔性フィルム製造用の樹脂組成物は、(A)成分２５〜５０重量部、(B)成分７５〜５０重量部を含み、かつ、(A)成分と(B)成分の２成分１００重量部に対して、(C)成分０．１〜１０重量部を少なくとも含むものが好ましい。(A)成分と(B)成分とを組み合わせる際、(B)成分が５０重量部未満であると、(A)成分と(B)成分との界面が剥離してできる隣接した空孔（ボイド）同士が連通しなくなり、好ましい通気性が得られなくなる。また、７５重量部を超えると、フィルムの延伸時の伸びがなくなり、延伸が困難になり好ましくない。
【００２６】
(C)成分は、前記のとおり、シランモノマー類(C1)および／またはシリコーン類(C2)で構成される。(C)成分の添加量は、フィルム製造時の延伸性、厚さの均一性、風合い、後加工性、風合い、防水性、親水性、液体に対する浸み出し防止性、接着テープとの接着性、隠蔽性などに影響を及ぼす。(C)成分の添加量が多すぎると、これら成分が多孔性フィルムから接着剤層または粘着剤層に移行して接着強度が低下、多孔性フィルムが透明化して遮蔽性が低下する。(C)成分の添加量が少な過ぎると、多孔性フィルム表面の撥水性が低下し、親水性液体の浸み出し防止効果が十分に発揮されず、さらに多孔性フィルムの柔軟性が損なわれ、多孔性フィルムの透明性がよくなり過ぎ、ナプキンのバックシートなどに使用した場合、吸湿（水）性素材に吸収された経血がバックシートシートを通して透けて見えるようになり、好ましくない。
【００２７】
上記の状況を勘案すると、(C)成分の添加量は上記範囲が好ましい。(A)成分と(B)成分の２成分１００重量部に対して、０．１重量部未満であると、樹脂組成物から製造される多孔性フィルムに、十分な浸み出し防止性、遮蔽性などを付与することができず、１０重量部を超えると多孔性フィルムの生産性が低下し、いずれも好ましくない。特に好ましい範囲は、０．５〜５重量部である。
【００２８】
多孔性フィルム製造用の樹脂組成物は、上記(A)成分、(B)成分および(C)成分の３成分を少なくとも含み、これらの他に従来から知られている各種の樹脂添加剤、例えば、加工助剤｛以下、(D)成分と略称することがある｝、酸化防止剤、熱安定剤、光安定剤、紫外線吸収剤、中和剤、防曇剤、ブロッキング防止剤、帯電防止剤、スリップ剤、着色剤などを配合することができる。これら各種の樹脂添加剤の配合量は、上記樹脂組成物１００重量部に対し、５重量部以下とするのが好ましく、一種類でもよく、複数を組み合わせて配合してもよい。
【００２９】
加工助剤{(D)成分｝としては、アミド化合物、側鎖を有する炭化水素化合物、鉱油、ワックス類などが挙げられる。アミド化合物は、アミンとカルボン酸からなる構造のモノまたはポリアミド化合物であれば特に制限はなく、アミノ基およびカルボニル基末端を分子内に残した化合物でも、アミド基の形で封鎖された化合物でもよい。具体的には、ステアリン酸アミド、ベヘニン酸アミド、ヘキサメチレンビスステアリン酸アミド、トリメチレンビスオクチル酸アミド、ヘキサメチレンビスヒドロキシステアリン酸アミド、トリオクタトリメリット酸アミド、ジステアリル尿素、ブチレンビスステアリン酸アミド、キシリレンビスステアリン酸アミド、ジステアリルアジピン酸アミド、ジステアリルフタル酸アミド、ジステアリルオクタデカ二酸アミド、イプシロンカプロラクタム、およびこれらの誘導体が挙げられる。
【００３０】
側鎖を有する炭化水素重合体としては、ポリα−オレフィン類で、炭素数４以上の側鎖を有する通常オリゴマーに分類されるものが好ましい。具体的には、エチレン−プロピレンの共重合体やそのマレイン酸誘導体（例えば、三井石油化学工業社製、商品名：ルーカント）、イソブチレンの重合体（例えば、出光石油化学工業社製、商品名：ポリブテンＨＶ−１００）、ブタジエン、イソプレンのオリゴマーおよびその水添物、１−ヘキセンの重合物、ポリスチレンの重合物およびこれらから誘導される誘導体、ヒドロキシポリブタジエンやその水添物、末端ヒドロキシポリブタジエン水添物（三菱化学製、商品名：ポリテールＨＡ）、などが挙げられる。鉱油としては、流動パラフィン、パラフィンワックスなどが挙げられる。
【００３１】
多孔性フィルム製造用の樹脂組成物を調製するには、次のいずれかの方法によることができる。(1)まず、(A)成分、(B)成分および(C)成分と、さらに要すれば(D)成分などの他の樹脂添加剤を各々所定量秤量し、各成分をドラムタンブラー、リボンブレンダー、ヘンシェルミキサー、スーパーミキサーなどの混合機によって混合物とする。ついで、一軸押出機、二軸押出機、ミキシングロール、バンバリーミキサーなどの混練機によって溶融・混練し、ペレット化する方法。(2)(A)成分と(C)成分とをあらかじめ混合しておき、これに(B)成分とさらに要すれば(D)成分などの他の樹脂添加剤を混合・混練する方法。なお、各成分の混合物をペレット化しないで、混合物から本発明に係る多孔性フィルムを直接製造することもできる。
【００３２】
上記樹脂組成物から多孔性フィルムを製造するには、上記の方法で調製したペレットまたは混合物を、押出機で溶融・混練してフィルム化する。フィルム化するには、従来から知られている方法、例えばインフレーション法、Ｔダイ法などによって未延伸フィルムを製造し、引き続き一方向にのみ、すなわち縦方向（フィルム引き取り方向、ＭＤ）にのみ延伸したフィルムとする。延伸倍率は、１．２〜５．０倍の範囲とする。なお、縦方向にのみ延伸すると、ＭＤと直角の方向（フィルム横方向、ＣＤ）に積極的に延伸しなくても、ＣＤに若干、例えば、１．１倍程度延伸されるが、このようなＣＤに１．１倍程度延伸されるのを排除するものではなく、本発明の第２発明に含まれる。
【００３３】
未延伸フィルムを延伸する際には、従来から知られている方法、例えば、ロール法、テンター法、チューブラー法などによればよい。延伸するには、室温ないし(A)成分の軟化点（ＪＩＳ  Ｋ６７６０に準拠して測定される値）の範囲で、一軸方向にのみ延伸を行い、フィルム内で(A)成分と(B)成分との界面を剥離させ、多孔質フィルムとする。延伸は、一段（同時）延伸方式、二段以上の多段（逐次）延伸方式のいずれであってもよい。
【００３４】
多孔性フィルムの厚さは、特に制限はないが、１０〜２００μｍの範囲のものが好ましい。厚さが１０μｍ未満であると、多孔性フィルムの強度が不十分で後加工する際に破れ易くなり、２００μｍを越えると、多孔性フィルムが硬くなり、布様のソフト感、良好な風合いのものが得られない。
【００３５】
多孔性フィルムは、空孔の最大孔径が０．０５〜０．３μｍのものが好ましい。空孔は、多孔性フィルムをオムツなどのバックシートシートとして使用した際に、吸湿（水）性素材に吸収された液体が多孔性フィルムをオムツの外部に漏らさず、湿気のみを通すように機能する。空孔は、未延伸フィルムを一軸方向にのみ延伸することにより、(A)成分と(B)成分との界面が剥離して形成される。延伸した場合に生じる延伸方向に長い空孔の最大径を、最大孔径という。最大孔径が０．０５μｍ未満であると、通気性、透湿性などが不十分であり、０．３μｍを超えると、浸み出し防止性能が著しく低下する。
【００３６】
多孔性フィルムは、空孔率が１０〜４０％の範囲が好ましい。空孔率が１０％未満であると、多孔性フィルムの通気性、透湿性が不十分で、４０％を越えると、親水性、液体の浸み出し防止性能が不十分であり、いずれも好ましくない。
【００３７】
多孔性フィルムは、曲折率Ｗが０．４〜４．０の範囲が好ましい。ここで曲折率Ｗとは、多孔性フィルムの空孔が仮想的な管状モデルになっていると考えた場合に、どれだけ曲がっているかという孔の厚さ方向の連通性を表す指標であり、この値が小さいと厚さ方向の流路長が短く、値が大きいと流路長が長いことを意味する。この曲折率Ｗは、次式により算出される。すなわち、曲折率Ｗ(sec/100cc)＝｛透気度（sec/100cc）×空孔率×ピーク孔径（μｍ)}／膜厚（μｍ）。曲折率Ｗが０．４未満であると、厚さ方向の流路長が短く、人尿、経血の漏れが生じ易く、また４．０を越えると、透気性、透湿性が著しく低下し、多孔性フィルムを使い捨てナプキンなどの用途に使用した場合、肌の蒸れなどが発生し易く、ともに好ましくない。
【００３８】
多孔性フィルムの配向状態は、温度２００℃としたシリコーンオイル中に６０秒間浸漬した際の収縮率で評価することができる。空孔の配向状態を制御することは、人尿、血液などの体液の浸み出し防止性と、透湿性（水蒸気透過性）、透気性（空気透過性）を両立させるのに極めて重要である。温度２００℃としたシリコーンオイル中に６０秒間浸漬した際の収縮率が、収縮が小さい方向が−５〜−４０％（膨張率として５〜４０％）、収縮が大きい方向の収縮率が４０％〜９５％であることが必要である。収縮が小さい方向とは、延伸倍率の小さい方向を意味し、収縮が大きい方向とは、延伸倍率の大きい方向を意味する。上記の加熱条件で多孔性フィルムが、収縮が大きい方向が４０％〜９５％、収縮が小さい方向が−５〜−４０％（膨張率として５〜４０％）であると、浸み出し防止性、透湿性または透気性ともに良好となる。
【００３９】
多孔性フィルムの空孔率、平均孔径、ピーク孔径、空孔の最大孔径、加熱収縮率、厚さ、曲折率Ｗなどは、(A)成分の種類、配合割合、(B)成分の種類、平均粒径、配合割合、(C)成分の種類、配合割合、フィルム製造時の温度条件、延伸倍率、延伸温度などを選ぶことによって容易に調節することができる。
【００４０】
本発明に係る多孔性フィルムは、適度の透気性、透湿性、接着剤成分の移行に関する遮蔽性、良好な浸み出し防止特性、隠蔽性、柔軟性を有する。そのため、使い捨て紙オムツ、体液吸収用パット、ベッドシーツなどの衛生材料、手術衣、温湿布用基材などの医療用材料、ジャンパー、雨着などの衣料用材料、壁紙、屋根防水材などの建築用材料、乾燥剤、防湿剤、脱酸素剤、使い捨てカイロ、鮮度保持包装、食品包装などの包装材、電池用セパレーターなどの産業用資材として極めて好適に使用できる。
【００４１】
【実施例】
以下、本発明を実施例に基づいてさらに具体的に説明するが、本発明はその趣旨を越えない限り、以下に記載の例に限定されるものではない。
【００４２】
以下に記載の例おいて使用した各成分は、表−１、表−２に略称で記載したが、略称で記載したものの詳細は次のとおりである。
(1)２０Ｇ:(A)成分であって、密度が０．９２１g/cm3、ＭＩが１g/１０分の線型低密度ポリエチレン（日本ポリケム社製、商品名：ＦＷ２０Ｇ）である。
(2)４４１:(A)成分であって、密度が０．９１９g/cm3、ＭＩが２g/１０分の分岐状低密度ポリエチレン（日本ポリケム社製、商品名：ＬＦ４４１）である。
【００４３】
(3)ＮＳ＃１０００:(B)成分であって、平均粒径が１．２μｍの炭酸カルシウム（日東粉化社製、商品名：ＮＳ＃１０００）１００重量部を、ステアリン酸２重量部によって表面処理したものである。
(4)ソフトン２６００:(B)成分であって、平均粒径が０．９μｍの炭酸カルシウム（備北粉化工業社製、商品名：ソフトン２６００）１００重量部を、ステアリン酸２重量部によって表面処理したものである。
(5)ＢＦ１００:(B)成分であって、平均粒径が３．６μｍの炭酸カルシウム（備北粉化工業社製、商品名：ＢＦ１００）１００重量部を、ステアリン酸２重量部によって表面処理したものである。
【００４４】
(6)Ａ:(C)成分のシランモノマーで、ヘキシルメトキシシラン（信越シリコーン社製、商品名：ＫＢＭ３０６３）である。
(7)Ｂ:(C)成分のシリコーンオイル｛日本ユニカー社製、商品名：ジメチルシリコーンＬ４５（５０００）｝である。
(8)Ｃ:(C)成分としてのシランモノマー（日本ユニカー社製、商品名：シランモノマーＡ−１６２）である。
【００４５】
(9)Ｄ:(D)成分としての末端ヒドロキシポリブタジエン（三菱化学社製、商品名：ポリテールＨＡ）である。
(10)Ｅ:(D)成分としてのグリセリンモノ・ジレシノレート（理研ビタミン社製、商品名：リケマールＲ−２００）である。
(11)Ｆ:(D)成分としてのテトラグリセリンステアレート（理研ビタミン社製、商品名：ポエムＪ−４０８１）である。
(12)Ｇ:(D)成分としてのヘキサメチレンビスステアリン酸アミド（日本化成社製、商品名：ヘキサメチレンビスステアリン酸アミドＺＨＳ）である。
【００４６】
以下に記載の例において、各種の物性の評価は以下に記載の方法で評価した。
(a)平均粒径（μｍ)：（Ｂ）成分につき、恒圧式透過法（島津式粉体比表面積測定器ＳＳ−１００使用）により、測定した比表面積から算出した。試料の重量を３．０ｇ、試料を厚さ１．３５ｃｍとし、試料層の断面積を２ｃｍ２、空気圧力を５０ｃｍＨ2Ｏの条件下で測定し、空気の粘性係数を１８１×１０-6ｇ／（ｃｍ・ｓｅｃ）として計算した。
【００４７】
(b)収縮率（％）:試料の多孔性フィルムを用い、フィルム引き取り方向（ＭＤ）とＭＤに対して直角（ＴＤ）方向とが判別できるように線を描き、直径の１０cmの円形状に打ち抜き、２００℃の温度に調節したシリコーンオイルに浸漬し、最大(MAX)収縮率と最小(MIN)収縮率（膨張率）とを測定した。マイナス記号（−）は、膨張率を意味する。
(c)最大孔径、ピーク孔径（μｍ）:コールター社製のポロメータ−を使用し、ＪＩＳ  Ｋ３８３２に準拠して測定した。最大孔径は、測定した孔径分布において、大孔径側の分布の端で孔数＝０から立ち上がるポイントの孔径である。ピーク孔径は、測定した孔径分布において、最も単位面積当たりの孔数が多い部位での孔径であり、多孔性フィルムでは、ほぼ平均孔径に近似する。
【００４８】
(d)空孔率（％）:試料の多孔性フィルムから１０cm角の試料を切り取り、その重量ｗ(g)と厚さｔ(mm)を計測し、樹脂組成物の比重ρ（g/cm3）から、次式、空孔率（％）＝［１−｛ｗ／（１０×１０×ｔ×０．０００１×ρ）}]×１００、から算出した。
(e)曲折率(sec/100cc):次式、｛透気度(sec/100cc)×空孔率×ピーク孔径（μｍ）｝／多孔性フィルムの厚さ（μｍ）、によって算出した。
(f)透気度(sec/50cc)：ＪＩＳ  Ｐ８１１７に準拠し測定した。この透気度は、数値が小さいほどフィルムを気体が通過し易いことを意味する。
【００４９】
(g)浸み出しテスト（ｇ）:試料の多孔性フィルム上にコットンを置き、その上から試験液（Aerosol-OTの０．０１重量％水溶液）を３cc滴下し、コットンに接触するように、直径６０mmで重量２０００ｇの分銅を載せて、荷重を加え、２０分間放置した後、あらかじめ、多孔性フィルムの下に敷いてあった濾紙の重量増加分を測定し、多孔性フィルムを通過して、浸み出した試験液の量を測定する方法。浸み出し量は、小さいほど好ましい。
(h)全光線透過率（％）:ヘーズメーター（日本電色社製、型式：ＮＤＨ−２００）を使用し、ＪＩＳ−Ｋ７１０５に準拠して測定した。
(i)フィルム外観：試料の多孔性フィルムの均一延伸性を、目視観察して評価した。判定基準は、延伸ムラが殆ど認められないものを○、延伸ムラが認められるものを△、延伸ムラが著しく認められるものを×とした。
【００５０】
(j)遮蔽性（％）:ヘーズメーター（日本電色社製、型式：ＮＤＨ−２００）を使用し、ＪＩＳ−Ｋ７１０５に準拠して全光線透過率Ｔ1とＴ2を測定し、Ｔ1とＴ2の差（Ｔ1−Ｔ2）を意味する。Ｔ1は、試料の多孔性フィルムの片表面に、幅２５mmの両面粘着テープ（コクヨ社製、商品名：コクヨＴ−２２５）の片面を貼付し、引き続き残りの剥離紙をはがして測定した全光線透過率である。Ｔ2は、試料の多孔性フィルムの片表面に、幅２５mm両面粘着テープ（コクヨ社製、商品名：コクヨＴ−２２５）の片面を貼付し、この試料を４０℃、７５％の恒温高湿中に１週間放置した後、室温に戻し、残りの剥離紙をはがした全光線透過率である。この値は、小さい方が好ましい。
【００５１】
［実施例１］
(A)成分としての２０Ｇを２８．５重量部、４４１を７．０重量部、ＮＳ＃１０００）６１．５重量部、(C)成分としてのＡを３重量部それぞれ秤量し、タンブラーミキサーによって混合した後、シリンダー温度を２２０℃に設定したタンデム型混練押出機によって、溶融・混練してペレット化した。このペレットを、Ｔダイを装着した押出成形機によって、シリンダー温度を２００℃に設定して溶融して無延伸フィルムを製造した。この無延伸フィルムを、６０℃に加熱したロールと延伸ロールとの間で、引き取り方向に延伸倍率２．１倍に一軸延伸し、厚さ４０μｍの多孔性フィルムを得た。得られた多孔性フィルムについて各種物性を評価し、測定結果を表−１に示した。
【００５２】
［実施例２］
実施例１に記載の例において、(A)成分としての２０Ｇを３０．０重量部、４４１を５．０重量部に変更し、(B)成分をソフトン２６００に変更し、(C)成分をＢに変更し、ペレット化する際のシリンダー設定温度を２２０℃に変更した他は、同例におけると同様の手順で多孔性フィルムを得た。得られた多孔性フィルムについて各種物性を評価し、測定結果を表−１に示した。
【００５３】
［実施例３］
実施例１に記載の例において、(C)成分をＣに変更した他は、同例に記載したと同様の手順でペレット化し、同例におけると同様の手順で多孔性フィルムを得た。得られた多孔性フィルムについて各種物性を評価し、測定結果を表−１に示した。
【００５４】
［実施例４］
実施例１に記載の例において、(C)成分をＡ１．５重量部とＢ１．５重量部との混合物に変更した他は、同例に記載したのと同様の手順でペレット化し、同例におけると同様の手順で多孔性フィルムを得た。得られた多孔性フィルムについて各種物性を評価し、測定結果を表−１に示した。
【００５５】
［比較例１］
実施例１に記載の例において、(C)成分を使用せず、代わりに(D)成分のＤに変更した他は、同例におけると同様の手順でペレット化し、同例に記載したと同様の手順で多孔性フィルムを得た。得られた多孔性フィルムについて各種物性を評価し、測定結果を表−１に示した。
【００５６】
［比較例２］
実施例１に記載の例において、(C)成分を使用せず、代わりに(D)成分のＥに変更した他は、同例におけると同様の手順でペレット化し、同例に記載したと同様の手順で多孔性フィルムを得た。得られた多孔性フィルムについて各種物性を評価し、測定結果を表−１に示した。
【００５７】
［比較例３］
実施例１に記載の例において、(C)成分を使用せず、代わりに(D)成分のＦに変更した他は、同例におけると同様の手順でペレット化し、同例に記載したのと同様の手順で多孔性フィルムを得た。得られた多孔性フィルムについて各種物性を評価し、測定結果を表−１に示した。
【００５８】
［比較例４］
実施例１に記載の例において、(C)成分を使用せず、代わりに(D)成分のＧに変更した他は、同例におけると同様の手順でペレット化し、同例に記載したと同様の手順で多孔性フィルムを得た。得られた多孔性フィルムについて各種物性を評価し、測定結果を表−２に示した。
【００５９】
［比較例５］
実施例１に記載の例において、同例に記載したのと同様の手順でペレット化し、このペレットから、同例におけると同様の手順で無延伸フィルムを製造した。この無延伸フィルムを６０℃に加熱したロールと延伸ロールとの間で、引き取り方向に延伸倍率１．３倍延伸したあと、テンター式延伸機で引き取り方向に直角方向に１．３倍延伸した。得られた多孔性フィルムについて各種物性を評価し、測定結果を表−２に示した。
【００６０】
［比較例６］
実施例２に記載の例において、同例に記載したのと同様の手順でペレット化し、このペレットから、同例におけると同様の手順で無延伸フィルムを製造した。この無延伸フィルムを６０℃に加熱したロールと延伸ロールとの間で、引き取り方向に延伸倍率２．５倍延伸したあと、テンター式延伸機で引き取り方向に直角方向に１．３倍延伸した。得られた多孔性フィルムについて各種物性を評価し、測定結果を表−２に示した。
【００６１】
［比較例７］
実施例２に記載の例において、同例に記載したのと同様の手順でペレット化し、このペレットから、同例におけると同様の手順で無延伸フィルムを製造した。この無延伸フィルムの一軸延伸倍率を５．２倍と代えた他は、同例に記載したと同様の手順で多孔性フィルムを得た。得られた多孔性フィルムについて各種物性を評価し、測定結果を表−２に示した。
【００６２】
［比較例８］
実施例２に記載の例において、同例に記載したのと同様の手順でペレット化し、このペレットから、同例におけると同様の手順で無延伸フィルムを製造した。この無延伸フィルムの一軸延伸倍率を１．１倍と代えた他は、同例に記載したと同様の手順で多孔性フィルムを得た。得られた多孔性フィルムについて各種物性を評価し、測定結果を表−２に示した。
【００６３】
［比較例９］
実施例２に記載の例において、２０Ｇを３９．０重量部、４４１を１０．０重量部に変更し、ソフトン２６００の配合量を４８重量部に変更した他は、同例におけると同様の手順でペレット化し、同例に記載したのと同様の手順で多孔性フィルムを得た。得られた多孔性フィルムについて各種物性を評価し、測定結果を表−２に示した。
【００６４】
［比較例１０］
実施例２に記載の例において、(B)成分をＢＦ１００に変更した他は、同例におけると同様の手順でペレット化し、同例に記載したのと同様の手順で、延伸倍率を１．１倍とした多孔性フィルムを得た。得られた多孔性フィルムについて各種物性を評価し、測定結果を表−２に示した。
【００６５】
［比較例１１］
実施例２に記載の例において、(B)成分をＢＦ１００に変更した他は、同例におけると同様の手順でペレット化し、同例に記載したのと同様の手順で多孔性フィルムを得た。得られた多孔性フィルムについて各種物性を評価し、測定結果を表−２に示した。
【００６６】
【表１】
0004030793.tif 000003
【００６７】
【表２】
0004030793.tif 000004
【００６８】
表−１および表−２より、次のことが明らかとなる。
(1)(A)成分、(B)成分および(C)成分を含み、収縮率が請求項１の要件を満たす多孔性フィルムは、透気度、浸み出し防止性、隠蔽性、および接着部の隠蔽性などが優れている（実施例１〜実施例４参照）。
(2)これに対して、(A)成分と(B)成分を含むが、(C)成分を含まない多孔性フィルムは、浸み出し防止性、隠蔽性、および接着部の隠蔽性などが劣る（比較例１〜比較例４参照）。
(3)二軸延伸したフィルムは延伸倍率を小さくしても、収縮率が請求項１の要件を満たさず、最大孔径および曲折率Ｗが好ましい範囲外となり、透気度、浸み出し防止性、隠蔽性などが劣る（比較例５参照）。
【００６９】
(4)延伸倍率を大きくした二軸延伸したフィルムは、収縮率が請求項１の要件を満たさず、最大孔径および曲折率Ｗが好ましい範囲外となり、浸み出し防止性、隠蔽性などが劣る（比較例６参照）。
(5)一軸延伸の倍率が好ましい範囲より大きいフィルムは、収縮率が請求項１の要件を満たさず、空孔率が好ましい範囲外となり、浸み出し防止性、隠蔽性などが劣る（比較例７参照）。
(6)一軸延伸の倍率が好ましい範囲より小さいフィルムは、収縮率が請求項１の要件を満たさず、最大孔径、空孔率および曲折率Ｗが好ましい範囲外となり、透気度が少なくなり好ましくない（比較例８参照）。
【００７０】
(7)(A)成分に対する(B)成分の配合量が少ない場合も、空孔率が好ましい範囲外の通気性の低いフィルムとなり、透気し難くなり好ましくない（比較例９参照）。(8)平均粒径が請求項１で規定する範囲より大きい粒径の充填剤を配合し、一軸延伸の倍率が好ましい範囲より小さくしたフィルムは、フィルムの収縮率が請求項１の要件を満たさず、空孔率が低く通気性も低いので、好ましくない（比較例１０参照）。
(9)平均粒径が請求項１で規定する範囲より大きい粒径の充填剤を配合し、好ましい範囲で一軸延伸したフィルムは、フィルムの収縮率は請求項１の要件を満たすが、透気度が極端に小さくなり、浸み出し量が多くなり好ましくない（比較例１１参照）。
【００７１】
【発明の効果】
本発明は、以上詳細に説明したとおりであり、次のような特別に有利な効果を奏し、その産業上の利用価値は極めて大である。
１．本発明に係る多孔性フィルムは、染み出し防止性、通気性、接着性、遮蔽性、隠蔽性の優れた多孔性フィルムである。
２．本発明に係る多孔性フィルムは、収縮率が請求項１に規定する(A)成分、(B)成分および(C)成分の三成分を含むので、透気度、浸み出し防止性、隠蔽性、および接着部の隠蔽性などが優れている。
３．本発明に係る多孔性フィルムは、染み出し防止性、通気性、接着性、遮蔽性、隠蔽性の優れ、下着または他の部材との接着部の粘着剤の染み込みによって透明化し難く、外観も隠蔽性も高いので、人尿や血液が漏れ難く、紙おむつ、ナプキンのなどの吸湿（水）性素材を包む透湿性バックシートとしての用途に好適である。
４．本発明に係る多孔性フィルムの製造方法によれば、透湿度、浸み出し防止性、隠蔽性、および接着部の隠蔽性などが優れた多孔性フィルムを、安定的に製造することができる。